(57)【要約】【課題】地球環境に優しいポリエステル系の粘着剤を用い、粘着特性と透明性とに共に優れた透明被着体固定やディスプレー関連接合などに有利に利用できるポリエステル系粘着シートを提供する。【解決手段】基材または剥離性基材上に、植物由来のジオールと植物由来のジカルボン酸との縮合重合物からなる、重量平均分子量Ｍｗが４万〜２０万、酸価が０．１〜１．０ｍｇＫＯＨ／ｇ、ガラス転移温度が−６０〜−１０℃であるポリエステル１００重量部に、ポリイソシアネート化合物０．５〜６重量部を含ませてなるポリエステル系粘着剤組成物を架橋処理した層からなる、ゲル分率が３０〜８０重量％で、厚さが５０μｍのときのヘイズ値が３．０以下となる粘着剤層を有することを特徴とする透明性に優れるポリエステル系粘着シート。【選択図】なし【特許請求の範囲】
【請求項１】
ジオールとジカルボン酸との縮合重合物からなる、重量平均分子量Ｍｗが４万〜２０万、酸価が０．１〜１．０ｍｇＫＯＨ／ｇ、ガラス転移温度が−６０〜−１０℃であるポリエステル１００重量部に、ポリイソシアネート化合物０．５〜６重量部を含ませたことを特徴とするポリエステル系粘着剤組成物。
【請求項２】
ジカルボン酸とジオールが共に植物由来の材料である請求項１に記載のポリエステル系粘着剤組成物。
【請求項３】
植物由来のジカルボン酸がダイマー酸であり、植物由来のジオールがダイマージオールである請求項２に記載のポリエステル系粘着剤組成物。
【請求項４】
ポリイソシアネート化合物が低級脂肪族ポリイソシアネートである請求項１〜３のいずれかに記載のポリエステル系粘着剤組成物。
【請求項５】
基材または剥離性基材上に、請求項１〜４のいずれかに記載のポリエステル系粘着剤組成物を架橋処理した層からなる、ゲル分率が３０〜８０重量％で、厚さが５０μｍのときのヘイズ値が３．０以下となる粘着剤層を有することを特徴とする透明性に優れるポリエステル系粘着シート。
【請求項６】
ジオール１０モル当量とジカルボン酸９.５〜１０.５モル当量とを反応させて、重量平均分子量Ｍｗが４万〜２０万の縮合重合物を得る一段目の反応と、この反応系にさらにジオールを加えて反応させて、縮合重合物の酸価を０．１〜１．０ｍｇＫＯＨ／ｇに調整する二段目の反応とにより、重量平均分子量Ｍｗが４万〜２０万、酸価が０．１〜１．０ｍｇＫＯＨ／ｇ、ガラス転移温度が−６０〜−１０℃であるポリエステルを得、このポリエステル１００重量部に、ポリイソシアネート化合物０．５〜６重量部を混合することを特徴とする請求項１〜４のいずれかに記載のポリエステル系粘着剤組成物の製造方法。
【請求項７】
基材または剥離性基材上に、請求項６に記載の方法で製造したポリエステル系粘着剤組成物を塗布し、乾燥し、さらに架橋処理して、ゲル分率が３０〜８０重量％で、厚さが５０μｍのときのヘイズ値が３．０以下となる粘着剤層を形成することを特徴とする透明性に優れるポリエステル系粘着シートの製造方法。
【発明の詳細な説明】
【技術分野】
【０００１】
本発明は、ポリエステル系粘着剤組成物とこれを用いた透明性に優れるポリエステル系粘着シートに関するものである。
このポリエステル系粘着シートは、比較的高分子量でありかつガラス転移温度の低いポリエステルを用いているため、粘着特性に優れており、透明性にも優れているので、透明被着体固定やディスプレー関連接合などに利用できるものである。
【背景技術】
【０００２】
昨今、化石資源の枯渇や地球の温暖化対策として、再生可能な材料である植物由来材料の使用が推奨され始めている。
これまでの粘着剤の材料には、アクリル系の材料が使用されてきたが、現在のところ、粘着剤に使用可能な植物由来のアクリル系の材料は見つかっていない。
【０００３】
これに対し、ポリエステル系の粘着剤は、ジオールとジカルボン酸との縮合重合物からなるポリエステルを主剤成分としたもので、上記のジオールとジカルボン酸には植物由来のものがあり、これらの再生可能な循環型材料を使用することにより、地球環境への負荷を低減することも可能である。
このような粘着剤としては、特許文献１，２のように。ポリエステルからなる主剤成分に対し、その凝集力の向上などを目的として、架橋剤としてポリイソシアネート化合物を加えて架橋処理を施したものが知られている。
【特許文献１】特開平０８−１５７７９８号公報
【特許文献２】特開平１１−２４１０５６号公報
【発明の開示】
【発明が解決しようとする課題】
【０００４】
しかし、ポリエステルをポリイソシアネート化合物で架橋すると、白濁や気泡が発生し、ヘイズ値が大きくなり、透明性や意匠性が必要な用途には使用できなくなる。ここで、ヘイズ値は、光源から平行光線を試料に当てたときに、透過した光中の散乱光の割合であり、白濁や気泡を含む試料では、ヘイズ値が大きくなる。
架橋剤であるポリイソシアネート化合物と空気中の水が反応すると、アミンと二酸化炭素が発生し、この二酸化炭素が気泡の原因になり、またアミンがポリイソシアネート化合物と反応すると尿素が生成し、これが白濁の原因になる。
したがって、混入する水の量を低減させれば白濁を改善できるが、空気中の水分量をコントロールするには空調など設備の導入が必要であり、そのためには多額のコストが必要になり、工業的に困難である。
【０００５】
一方、架橋剤であるポリイソシアネート化合物の配合量を低減することによっても、気泡の発生や白濁を防ぐことが可能であるが、ポリイソシアネート化合物の配合量を少なくすると、粘着剤組成物中のゲル成分が低下し、凝集力が低下する。
ポリエステルは、ジオールとジカルボン酸との縮合重合で得られるので、ポリエステルの分子末端には水酸基かカルボキシル基が存在し、ポリイソシアネート化合物は主にこの水酸基と反応してウレタン結合を生成する。
したがって、縮合重合に際し、ジオールをジカルボン酸よりも多く配合して、分子末端の水酸基成分の比率を増やせば、ポリイソシアネート化合物と水酸基との反応の梯会が増え、ポリイソシアネート化合物の配合量を減らすことが可能であるが、ジオールとジカルボン酸との配合量にモル差があると分子量が低下し、凝集力が低下する。
【０００６】
このように、ポリエステル系の粘着剤は、植物由来の材料を選択使用できるので、地球環境に優しい粘着シートの製造が可能であるが、架橋剤としてのポリイソシアネート化合物に起因して、粘着特性と透明性とを両立させにくいという課題があった。
本発明は、このような事情に照らし、地球環境に優しいポリエステル系の粘着剤を用い、粘着特性と透明性とに共に優れた透明被着体固定やディスプレー関連接合などに有利に利用できるポリエステル系粘着シートを提供することを課題としている。
【課題を解決するための手段】
【０００７】
本発明者らは、上記の課題に対し、鋭意研究の結果、縮合重合で得られるポリエステルのガラス転移温度が−６０〜−１０℃となるジカルボン酸とジオールをほぼ当量用いて、凝集力の向上に寄与する比較的高分子量のポリエステルを得、これにさらにジオールを反応させてその酸価を低減することにより、高分子で分子末端の水酸基の含有割合が高いポリエステルを得、これに所定量のポリイソシアネート化合物を配合して架橋処理すると、粘着特性と透明性とに共に優れた粘着シートが得られること、特に上記のジカルボン酸とジオールとして植物由来の材料を選択することで地球環境への負荷を低減できる上記粘着シートが得られることを見出し、本発明を完成するに至った。
【０００８】
すなわち、本発明は、ジオールとジカルボン酸との縮合重合物からなる、重量平均分子量Ｍｗが４万〜２０万、酸価が０．１〜１．０ｍｇＫＯＨ／ｇ、ガラス転移温度が−６０〜−１０℃であるポリエステル１００重量部に、ポリイソシアネート化合物０．５〜６重量部を含ませたことを特徴とするポリエステル系粘着剤組成物に係るものである。
特に、本発明は、ジカルボン酸とジオールが共に植物由来の材料である上記構成のポリエステル系粘着剤組成物と、植物由来のジカルボン酸がダイマー酸であり、植物由来のジオールがダイマージオールである上記構成のポリエステル系粘着剤組成物と、ポリイソシアネート化合物が低級脂肪族ポリイソシアネートである上記構成のポリエステル系粘着剤組成物とを提供できるものである。
また、本発明は、基材または剥離性基材上に、上記構成のポリエステル系粘着剤組成物を架橋処理した層からなる、ゲル分率が３０〜８０重量％で、厚さが５０μｍのときのヘイズ値が３．０以下となる粘着剤層を有することを特徴とする透明性に優れるポリエステル系粘着シートに係るものである。
さらに、本発明は、ジオール１０モル当量とジカルボン酸９.５〜１０.５モル当量とを反応させて、重量平均分子量Ｍｗが４万〜２０万の縮合重合物を得る一段目の反応と、この反応系にさらにジオールを加えて反応させて、縮合重合物の酸価を０．１〜１．０ｍｇＫＯＨ／ｇに調整する二段目の反応とにより、重量平均分子量Ｍｗが４万〜２０万、酸価が０．１〜１．０ｍｇＫＯＨ／ｇ、ガラス転移温度が−６０〜−１０℃であるポリエステルを得、このポリエステル１００重量部に、ポリイソシアネート化合物０．５〜６重量部を混合することを特徴とする上記構成のポリエステル系粘着剤組成物の製造方法に係るものである。
また、本発明は、基材または剥離性基材上に、上記の方法で製造したポリエステル系粘着剤組成物を塗布し、乾燥し、さらに架橋処理して、ゲル分率が３０〜８０重量％で、厚さが５０μｍのときのヘイズ値が３．０以下となる粘着剤層を形成することを特徴とする透明性に優れるポリエステル系粘着シートの製造方法に係るものである。
【０００９】
なお、本発明（本明細書）において、「ポリエステル系粘着シート」には、通常幅広の粘着シートだけでなく、通常幅狭の粘着シートも含まれるものであり、また粘着ラベルなどの他の公知の各種の粘着製品も広く包含されるものである。
【発明の効果】
【００１０】
このように、本発明においては、ジカルボン酸とジオールとをほぼ当量の割合で縮合重合させたのち、さらに適量のジオールを加えて反応させることにより、高分子量で酸価の低いポリエステルを得ることができ、これにポリイソシアネート化合物を加えて架橋処理することにより、架橋処理後の白濁が防止され、透明性に優れると共に、良好な粘着特性（粘着力、保持性）を示すポリエステル系粘着シートを得ることができる。また、上記のジカルボン酸とジオールとして共に植物由来のものを選択使用することにより、地球環境に優しい上記のポリエステル系粘着シートを得ることができる。
【発明を実施するための最良の形態】
【００１１】
本発明では、縮合重合を二段階の反応に分けて行うことを特徴としている。
一段目の反応は、高分子のポリマーを得ることを目的としている。このため。一段目の反応に用いられるジカルボン酸とジオールの配合量は、ジオール１０モル当量に対して、ジカルボン酸が９．５〜１０．５モル当量であり、好ましくは９．８〜１０．２当量である。ジカルボン酸が９．５モル当量未満となったり、１０．５モル当量を超えると、分子量が著しく低下し、粘着剤としての性能が著しく低下する。なお、高分子ポリマーを得るためには、等モル配合とするのが最も好ましい。
このような配合量とすることにより、重量平均分子量Ｍｗが４万〜２０万の縮合重合物を得ることが可能であり、特に好ましくは８万〜１６万、さらに好ましくは１０万〜１４万の縮合重合物を得ることが可能である。縮合重合物の重量平均分子量Ｍｗが４万未満では凝集力が低くなり、また２０万を超えると凝集力が高くなりすぎて粘着力が低くなり、いずれも粘着剤としての特性が低下する。
【００１２】
本発明に用いられるジカルボン酸とジオールは、縮合重合物のガラス転移温度が−６０〜−１０℃であれば特に限定されないが、植物由来の材料であるのが好ましい。
ガラス転移温度が−６０℃未満では、２３℃付近での弾性率が低くなる傾向があり、粘着剤として使用すると保持力が低下する。また、−１０℃を超えると弾性率が高くなり、２３℃付近での粘着力が低下する傾向にある。ガラス転移温度は、−５０℃〜−３０℃の範囲にあるのがさらに好ましい。
このような植物由来のジカルボン酸としては、ヒマシ油由来のセバシン酸や、オレイン酸などから誘導されるダイマー酸などが挙げられる。また、植物由来のジオールとしては、ヒマシ油から誘導される脂肪酸エステルや、オレイン酸などから誘導されるダイマージオールなどが挙げられる。
【００１３】
本発明において、ジカルボン酸とジオールとの縮合重合は、溶剤を使用して行ってもよいし、減圧下、無溶剤で行ってもよい。
このような縮合重合には、一般の縮合反応に用いられる適宜の触媒が用いられる。具体的には、テトラ−ｎ−ブチルチタネート、テトライソプロピルチタネート、三酸化アンチモン、ブチルスズオキシドなどの金属化合物が挙げられる。
触媒の使用量は、適宜選択できるが、ジカルボン酸１００モル当量に対して、０．１〜２モル当量、好ましくは０．４〜１．７モル当量、さらに好ましくは０．７〜１．４モル当量である。０．１モル当量未満では反応速度が著しく遅くなり、また２モル当量を超えると反応速度に対する効果がなく、いずれも好ましくない。
【００１４】
二段目の反応の目的は、ジオールを追加することにより、分子末端のカルボン酸を水酸基に置換し、イソシアネート基との反応性を向上させることにある。
一段目の反応において、ジオールをジカルボン酸より多く配合することにより、分子末端を水酸基にすることは可能であるが、ジオールとジカルボン酸のモル比が1より離れると、縮合重合後のポリマーの分子量が著しく低下するので、好ましくない。
ジオールの添加量は、一段目の反応で得られた縮合重合物の酸価を測定し、その酸を中和しうる量のジオールを算出し求めることができる。
【００１５】
二段目の反応により、縮合重合物の酸価は０．１〜１．０ｍｇＫＯＨ／ｇの範囲、特に好ましくは０．１〜０．５ｍｇＫＯＨ／ｇの範囲に調整する。このような酸価とすることにより、架橋剤との反応性を顕著に高めることができる。
二段目の反応後の酸価が０．１ｍｇＫＯＨ／ｇ未満となると、過剰にジオールが添加された可能性があり、この場合は分子量が低下し、粘着力などの低下が起こりやすい。二段目の反応後の酸価が１．０ｍｇＫＯＨ／ｇを超えた場合には、カルボキシル基の残存量が多く、イソシアネートとの反応性の向上効果が得られにくい。
【００１６】
このような一段目および二段目の反応により、ジオールとジカルボン酸との縮合重合物からなる、重量平均分子量Ｍｗが４万〜２０万、酸価が０．１〜１．０ｍｇＫＯＨ／ｇ、ガラス転移温度が−６０〜−１０℃である、比較的高分子量でかつ酸価の低い、粘着剤としての適性に優れたポリエステルを得ることができる。
本発明では、上記のポリエステルを主剤とし、これに架橋剤としてポリイソシアネート化合物を配合して、ポリエステル系粘着剤組成物とする。この粘着剤組成物には、必要により、公知の各種の添加剤を配合することもできる。
【００１７】
架橋剤としてのポリイソシアネート化合物には、ブチレンジイソシアネート、ヘキサメチレンジイソシアネートなどの低級脂肪族ポリイソシアネート、シクロペンチレンジイソシアネート、シクロヘキレンジイソシアネート、イソホロンジイソシアネートなどの脂環族ポリイソシアネート、２，４−トリレンジイソシアネート、４−４’−ジフェニルメタンジイソシアネート、キシリレンジイソシアネートなどの芳香族ポリイソシアネート、トリメチロールプロパンのトリレンジイソシアネート付加物やヘキサメチレンジイソシアネート付加物などのイソシアネート付加物などが用いられる。
これらの中でも、ポリエステルとの相溶性が良い低級脂肪族ポリイソシアネートが好適に使用される。これらの架橋剤は、２種以上を併用してもよい。
【００１８】
架橋剤としてのポリイソシアネート化合物の使用量は、ポリエステル（つまりは、原料であるジオールとジカルボン酸の合計量）１００重量部に対し、０．５〜６重量部、好ましくは２〜４重量部である。このような使用量とすることにより、適度な架橋結合が形成されて、粘着力と保持性（凝集力）とを両立する、優れた粘着特性が得られると共に、透明性などにも優れた粘着シートの製造が可能となる。
ポリイソシアネート化合物の使用量が０．５重量部未満となると、粘着シートとしての凝集力が低くなり、また６重量部を超えて使用すると、粘着力の低下に加えて、白濁や気泡が発生し、透明性の低下がさけられない。
【００１９】
本発明のポリエステル系粘着シートは、基材または剥離性基材上に、上記のポリエステル系粘着剤組成物を塗布し、乾燥し、さらに架橋処理することにより、上記のポリエステル系粘着剤組成物の架橋処理した層からなる、厚さが通常３０〜１００μｍの粘着剤層を有する構成としたものである。
基材には、ポリエチレンテレフタレートフィルムなどのプラスチックフィルムや紙などの各種材質のものが用いられる。剥離性基材には、シリコーンで離形処理を行ったポリエチレンテレフタレートフィルムなどのプラスチックフィルムが用いられる。
【００２０】
架橋処理した層からなる粘着剤層において、そのゲル分率は３０〜８０重量％であり、好ましくは４０〜７０重量％である。ゲル分率が３０重量％未満では凝集力が低く保持力が低下し、８０重量％を超えると弾性率が高すぎて粘着力が低下する。
また、上記の粘着剤層において、厚さが５０μｍのときのヘイズ値は３．０以下であり、好ましくは２．０以下、さらに好ましくは１．０以下である。上記のヘイズ値が３．０を超えると外観が低下し、透明用途に使用できなくなる。
さらに、上記の粘着剤層において、光源より発生した光がこの粘着剤層を透過する割合である全光線透過率は通常８５％以上であり、特に好ましくは９０％以上である。全光線透過率が８５％未満では透明性が低下する。
【実施例】
【００２１】
つぎに、本発明の実施例を記載して、より具体的に説明する。なお、以下において、部とあるのは、重量部を意味するものとする。
【００２２】
また、ポリエステルの重量平均分子量Ｍｗ、酸価およびガラス転移温度Ｔｇは、それぞれ、以下の方法により、測定したものである。なお、各測定のサンプルは、下記の方法で作製したものを使用した。
＜サンプルの作製＞
架橋剤を配合する前のポリエステル組成物を、乾燥後の厚さが５０μｍにように、剥離処理したポリエチレンテレフタレートフィルムの処理面に塗布し、１２０℃で２時間乾燥して、溶剤を蒸発させた。剥離処理したポリエチレンテレフタレートフィルムを引き剥がした乾燥塗膜をサンプルとした。
【００２３】
＜重量平均分子量Ｍｗ＞
サンプル０．０１ｇを秤量し、これをテトラフルオロエチレン（ＴＨＦ）１０ｇに添加し、２４時間放置して溶解した。この溶液を、ＧＰＣ（東ソー社製の「ＨＬＣ−８２２０ＧＰＣ」）により、下記の条件で測定して、重量平均分子量Ｍｗを求めた。
カラム：Ｇ６０００Ｈ6
カラムサイズ：７．５ｍｍＩＤ×３０．０ｃｍＬ
溶離液：ＴＨＦ
流量：０．３００ｍｌ／ｍｉｎ
検出器：ＲＩ
カラム温度：４０℃
注入量：２０μｍ
【００２４】
＜酸価＞
サンプル０．５ｇを秤量した。トルエン／イソプロピルアルコール（ＩＰＡ）／蒸留水の重量比５０／４９．５／０．５の混合液を溶媒とし、この溶媒５０ｇに上記のサンプルを溶解した。この溶液について、ＨＩＲＡＮＭＡ社製の滴定装置Ｂ−９００を用いて、ＫＯＨにて中和満定を行い、以下の式で酸価を求めた。
酸価〔ｍｇＫＯＨ／ｇ〕＝（サンプル滴定量−ブランク滴定量ｍｌ）×５．６１×ＫＯＨ力価／サンプル重量ｇ
【００２５】
＜ガラス転移温度Ｔｇ＞
サンプルより、厚さ３ｍｍ×直径８ｍｍの測定片を作製した。この測定片について、測定装置Ｒｈｅｏｍｅｔｒｉｃ  Ｓｃｉｅｎｔｉｆｉｃ社製  ＡＲＥＳにより、パラレルプレート（せん断試験用）使用周波数１Ｈｚにて、Ｇ″のピーク値を求め、これをガラス転移温度Ｔｇとした。
【００２６】
実施例１
四つ口セパラブルフラスコに攪拌機、温度計、窒素管および水分離管を付し、これにダイマージオール（ユニケマ社製の「プリポール２０３３」、分子量５３７）１００ｇ、ダイマー酸（ユニケマ社製の「プリポール１００９」、分子量５６７）１０６ｇ、触媒としてジ−ｎ−ブチルスズオキシド（キシダ化学社製、分子量２４９）０．４６ｇ、反応水排出溶剤としてキシレン４０ｇを仕込み、窒素雰囲気で撹拌しながら１８０℃まで昇温し、この温度を保持した。しばらくすると反応水の流出分離が認められ、反応が進行しはじめた。約２４時間反応を続けて、一段目の反応を終了し、ポリエステル組成物１Ａを得た。
上記の一段目の反応において、ダイマージオール１０当量に対するダイマー酸の割合は、１０当量であった。得られたポリエステルの重量平均分子量Ｍｗは１２万で、酸価は１．５ｍｇＫＯＨ／ｇであり、ガラス転移温度Ｔｇは−５０℃であった。
【００２７】
つぎに、二段目の反応として、上記のポリエステル組成物１Ａの溶剤を除いた固形分１００ｇに対し、ダイマージオール（ユニケマ社製の「プリポール２０３３」）を１．５ｇ添加し、窒素雰囲気で攪拌しながら１８０℃まで昇温し、この温度を保持した。しばらくすると反応水の流出分離が認められ、反応が進行しはじめた。約５時間反応を続けて、二段目の反応を終了し、ポリエステル組成物２Ａを得た。
得られた最終ポリエステルの重量平均分子量Ｍｗは１１万で、酸価は０．８ｍｇＫＯＨ／ｇであり、ガラス転移温度Ｔｇは−５０℃であった。
【００２８】
上記のポリエステル組成物２Ａに、その固形分１００部に対して、架橋剤として、トリメチロールプロパンのヘキサメチレンジイソシアネート付加物（旭化成ケミカルズ社製の「デュラネートＴＰＡ−１００」）を１部配合し、よく攪拌混合して、ポリエステル系粘着剤組成物を調製した。
つぎに、このポリエステル系粘着剤組成物を、乾燥後の厚さが５０μｍになるように、剥離処理したポリエチレンテレフタレートフィルムの剥離処理面に塗布し、１２０℃で３分間乾燥したのち、さらに５０℃の雰囲気下に１２０時間放置して、架橋処理することにより、ポリエステル系粘着シートを作製した。
【００２９】
実施例２
架橋剤の配合量を４部に変更した以外は、実施例１と同様にして、ポリエステル系粘着シートを作製した。
【００３０】
実施例３
架橋剤の配合量を６部に変更した以外は、実施例１と同様にして、ポリエステル系粘着シートを作製した。
【００３１】
実施例４
一段目の反応において、ダイマー酸の使用量を１１１ｇ（ダイマージオール１０モル当量に対し１０．５当量モル）に変更した以外は、実施例１と同様にして、ポリエステル組成物１Ｂを得た。
得られたポリエステルの重量平均分子量Ｍｗは４万で、酸価は２．２ｍｇＫＯＨ／ｇであり、ガラス転移温度Ｔｇは−４９℃であった。
【００３２】
つぎに、上記のポリエステル組成物１Ｂの溶剤を除いた固形分１００ｇに対し、ダイマージオール（ユニケマ社製の「プリポール２０３３」）を４．４ｇ添加し、実施例１と同様にして、二段目の反応を行い、ポリエステル組成物２Ｂを得た。
得られた最終ポリエステルの重量平均分子量Ｍｗは４万で、酸価は０．２ｍｇＫＯＨ／ｇであり、ガラス転移温度Ｔｇは−４９℃であった。
【００３３】
上記のポリエステル組成物２Ｂに、その固形分１００部に対して、架橋剤として、トリメチロールプロパンのヘキサメチレンジイソシアネート付加物（旭化成ケミカルズ社製の「デュラネートＴＰＡ−１００」）を４部配合し、よく攪拌混合して、ポリエステル系粘着剤組成物を調製した。
つぎに、このポリエステル系粘着剤組成物を用いた以外は、実施例１と同様にして、ポリエステル系粘着シートを作製した。
【００３４】
比較例１
架橋剤の配合量を８部に変更した以外は、実施例１と同様にして、ポリエステル系粘着シートを作製した。
【００３５】
比較例２
実施例１の一段目の反応で得たポリエステル組成物１Ａに、その固形分１００部に対して、架橋剤として、トリメチロールプロパンのヘキサメチレンジイソシアネート付加物（旭化成ケミカルズ社製の「デュラネートＴＰＡ−１００」）を４部配合し、よく攪拌混合して、ポリエステル系粘着剤組成物を調製した。
つぎに、このポリエステル系粘着剤組成物を用いた以外は、実施例１と同様にして、ポリエステル系粘着シートを作製した。
【００３６】
比較例３
二段目の反応において、ダイマージオールの使用量を４．０ｇに変更した以外は、実施例１と同様にして、ポリエステル組成物２Ａ´を得た。
得られた最終ポリエステルの重量平均分子量Ｍｗは３万で、酸価は０ｍｇＫＯＨ／ｇであり、ガラス転移温度Ｔｇは−５０℃であった。
【００３７】
上記のポリエステル組成物２Ａ´に、その固形分１００部に対して、架橋剤として、トリメチロールプロパンのヘキサメチレンジイソシアネート付加物（旭化成ケミカルズ社製の「デュラネートＴＰＡ−１００」）を４部配合し、よく攪拌混合して、ポリエステル系粘着剤組成物を調製した。
つぎに、このポリエステル系粘着剤組成物を用いた以外は、実施例１と同様にして、ポリエステル系粘着シートを作製した。
【００３８】
比較例４
一段目の反応において、ダイマー酸の使用量を１２１ｇ（ダイマージオール１０モル当量に対し１１．５当量モル）に変更した以外は、実施例１と同様にして、ポリエステル組成物１Ｃを得た。
得られたポリエステルの重量平均分子量Ｍｗは２万で、酸価は３．０ｍｇＫＯＨ／ｇであり、ガラス転移温度Ｔｇは−４６℃であった。
【００３９】
つぎに、上記のポリエステル組成物１Ｃの溶剤を除いた固形分１００ｇに対し、ダイマージオール（ユニケマ社製の「プリポール２０３３」）を６．３ｇ添加し、実施例１と同様にして、二段目の反応を行い、ポリエステル組成物２Ｃを得た。
得られた最終ポリエステルの重量平均分子量Ｍｗは２万で、酸価は０．２ｍｇＫＯＨ／ｇであり、ガラス転移温度Ｔｇは−４６℃であった。
【００４０】
上記のポリエステル組成物２Ｃに、その固形分１００部に対して、架橋剤として、トリメチロールプロパンのヘキサメチレンジイソシアネート付加物（旭化成ケミカルズ社製の「デュラネートＴＰＡ−１００」）を４部配合し、よく攪拌混合して、ポリエステル系粘着剤組成物を調製した。
つぎに、このポリエステル系粘着剤組成物を用いた以外は、実施例１と同様にして、ポリエステル系粘着シートを作製した。
【００４１】
上記の実施例１〜４および比較例１〜４の各ポリエステル系粘着シートについて、下記の方法により、ゲル分率、ヘイズ値および接着特性（保持性）を測定した。これらの測定結果は、表１に示されるとおりであった。
【００４２】
＜ゲル分率＞
ポリエステル系粘着シートを５ｃｍ×５ｃｍ角に切り出した。切り出したサンプルを、重さがわかっているポリテトラフルオロエチレンシートで包み、重量を秤量し、トルエン中に２３℃で７日間放置して、サンプル中のゾル分を抽出した。その後、１２０℃で２時間乾燥し、乾燥後の重量を秤量した。ゲル分率を下記の式にて算出した。
ゲル分率［％〕＝（乾燥後の重量−ポリテトラフルオロエチレンシート重量）／（乾燥前の重量−ポリテトラフルオロエチレンシート重量）×１００
【００４３】
＜ヘイズ値＞
ポリエステル系粘着シートの剥離処理したポリエチレンテレフタレートフィルムを取り除き、厚さが５０μｍの粘着剤層のみのヘイズ値を、フィルム濁度計（日本電色工業ＮＤＭ−２０Ｄ）を用いて、測定した。
【００４４】
＜保持性＞
ポリエステル系粘着シートに厚さが９０μｍのアルミテープを貼り合わせて、１０μｍ×１００μｍに切り出した。切り出したサンプルを、１２５μｍ×２５μｍ×２ｍｍのベークライト板に、１０μｍ×２０μｍラップするように、５ｋｇロールで１往復して、圧着し、貼り合わせ試験片を作製した。
この試験片を，８０℃の雰囲気下で３０分放置したのち、０．５ｋｇの荷重を加えて、８０℃雰囲気下に１時間放置後のサンプルのずれ長さ（ｍｍ）を測定し、この測定値を、保持性として評価した。
【００４５】
【表１】
2008013593.tif 000002
【００４６】
上記の表１の結果から明らかなように、植物由来のジカルボン酸であるダイマー酸と植物由来のジオールであるダイマージオールとをほぼ当量で縮合重合させると共に、これにさらに適量の上記ダイマージオールを加えて反応させることにより、比較的高分子量でかつ酸価の低いポリエステルを得、このポリエステルに適量のポリイソシアネート化合物を配合して架橋処理するようにした実施例１〜４によれば、架橋処理後の白濁が防止され、優れた透明性を有していると共に、良好な粘着特性（保持性）を示す、地球環境に優しいポリエステル系粘着シートが得られるものであることがわかる。
【００４７】
これに対し、架橋剤であるポリイソシアネート化合物を配合しすぎたり（比較例１）、一段目の反応で得た酸価の高いポリエステルをそのまま用いたのでは（比較例２）、架橋処理後の白濁を防止できず、透明性に劣っている。また、二段目の反応でジオールを反応させすぎて酸価が低くなりすぎたり（比較例３）、一段目の反応で分子量の低すぎるポリエステルを合成したのでは（比較例４）、良好な粘着特性（保持性）が得られなくなる。つまり、これらの比較例では、透明性と粘着特性（保持性）とを両立させにくい。